(57)【要約】【課題】軸への接着剤の流れ出しが発生せず、部品を洗浄する工程が無く、部品構造を複雑にすることが無く、熱硬化の１回の硬化工程でローターと軸を固定できる簡素な工程で製造でき、更に、接着剤が不要な部位に付着した場合も視認性良く接着剤を確認できる不良部品出荷を防止できる時計ローター用接着剤組成物およびこれを用いた時計用ローターを提供すること。【解決手段】主剤としてビスフェノールＦ型ジグリシジルエーテルと、１，３−ビス（ヒドラジノカルボエチル）−５−イソプロピルヒダントインと、カーボンブラックと、フュームドシリカと、更に2−エチル−４−メチルイミダゾールを含有することを特徴とする時計ローター用接着剤組成物を用いてローター磁石とローター軸からなる時計用ローターを製造する。【選択図】図１
2013142575.tif 000002
【特許請求の範囲】
【請求項１】
主剤としてビスフェノールＦ型ジグリシジルエーテルと、１，３−ビス（ヒドラジノカルボエチル）−５−イソプロピルヒダントインと、カーボンブラックと、フュームドシリカとからなる時計ローター用接着剤組成物。
【請求項２】
さらに2−エチル−４−メチルイミダゾールを含有することを特徴とする請求項１に記載の時計ローター用接着剤組成物。
【請求項３】
１，３−ビス（ヒドラジノカルボエチル）−５−イソプロピルヒダントインの添加量が、ビスフェノールF型ジグリシジルエーテルに対し、３５ｐｈｒ以上４５ｐｈｒ以下であることを特徴とする請求項１または請求項２に記載の時計ローター用接着剤組成物。
【請求項４】
カーボンブラックの量が、時計ローター用接着剤全量に対して１．０ｗｔ％以上２．５ｗｔ％以下で含有していることを特徴とする請求項１または請求項２に記載の時計ローター用接着剤組成物。
【請求項５】
フュームドシリカの量が、時計ローター用接着剤全量に対して０．５ｗｔ％以上１．５ｗｔ％以下であることを特徴とする請求項１または請求項２に記載の時計ローター用接着剤組成物。
【請求項６】
請求項１から請求項５のいずれか一項に記載の時計ローター用接着剤組成物をローター磁石と、ローター軸の受け皿に挟まれた接着部位の部分に塗布してはめ込み加熱硬化により接着し製造することを特徴とする時計用ローターの製造方法。
【請求項７】
少なくともローター磁石とローター軸とを有する時計用ローターであって、請求項１から請求項５のいずれか一項に記載の時計ローター用接着剤組成物を用いたことを特徴とする時計用ローター。
【発明の詳細な説明】
【技術分野】
【０００１】
本発明は、時計ローター用接着組成物と時計用ローター部品に関し、特に時計に使用されるローター磁石とローター軸とを固定するための接着組成物およびこれを用いた時計用ローターに関する。
【背景技術】
【０００２】
アナログクォーツ時計と呼ばれる電子式時計には、内部に多くの歯車や、電子回路、電池、文字板など多くの部品が具備されている。針を動かすための伝達系としては、磁性を帯びた歯車であるローターが1秒間に1回１８０度回転する。この動きを５番車→４番車（秒針が取り付けられている）→３番車→中心車（分針が取り付けられている）→日の裏車→筒車（時針が取り付けられている）の順に伝え、時刻を表示している。
原動力となるローターは、ローター軸に、ボンド磁石でできているローター磁石を取り付けてできている。
【０００３】
ローター軸にローター磁石を取り付ける方法としては、例えば特許文献１にはローター磁石の中心にロータジクを貫通し、そのローター軸を中心として回転する時計用モーターのローター車において、前記ローター軸の外周に軸方向の溝を複数設け、そこに接着剤を入れて前記外周に前記ローターを取り付けてなるローター車が提案されている。
この接着剤は嫌気性の接着剤で、これをローター軸とローター磁石の間に流し込むが、仮にその接着剤がはみ出てもすぐに固まらないので、適宜溶剤で簡単にはみ出し分を除去できる利点があるとしている。
【０００４】
また、特許文献２には中心穴を有し円盤形状より成る永久磁石と非磁性金属製ローター真から成るステップモーター用ローターにおいて、前記永久磁石と前記ローター真が前記永久磁石の有する中心穴を介して、熱硬化性接着剤で固着されてなることを特徴とするステップモーター用ローターが提案されている。
この発明では、ローター真とローター磁石との１／１００から３／１００ｍｍの勘合部にガタを持たせ熱硬化性接着剤で固着させている。接着剤の詳細な説明の記載は無い。
【０００５】
また、特許文献３には、紫外線硬化性を有する嫌気硬化性組成物をローター鉄片を積層して構成したローターとシャフト間に充填する工程と、ローターの両端にはみ出した前記嫌気硬化性組成物を紫外線照射により硬化させフィレット部を形成させる工程と、加熱または室温で嫌気硬化性組成物を完全硬化させる工程とを有することを特徴とするローターとシャフトの接着方法が開示されている。
また、嫌気性接着剤としてロックタイト６０１（日本ロックタイト社製）を使用したとしている。
【先行技術文献】
【特許文献】
【０００６】
【特許文献１】実開平４−４７３７８号公報
【特許文献２】実開平１−１２３４７７号公報
【特許文献３】特開昭６１−４８５５５号公報
【発明の概要】
【発明が解決しようとする課題】
【０００７】
特許文献１では、嫌気性の接着剤を用いて、はみ出した接着剤を取り除いて部品を完成させている。この様な方法をとると部品を洗浄する工程が増えるばかりでなく、溶剤等を使用することで環境負荷も増加する問題がある。
また、洗浄で除去しきれず余分の接着剤が残留すると、歯車部分に接着剤を付着したまま
出荷することとなり、結果として時計動作が停止するなどの不良品の時計ができてしまう問題がある。
【０００８】
特許文献２では、軸とローターの隙間に熱硬化性樹脂を流し込み硬化させて、完成部品を得るため、加熱硬化時に接着剤が流れ出すと軸の系や形状が接着剤の付着により変形してしまうので不良部品となってしまう問題がある。特に接着剤量を多めに塗布してしまうと流れ出しが発生してしまうので、塗布量の設定も非常に難しくなるといった課題がある。
また、部品に接着剤を流し込む溝を加工成形しなくてはならず、部品の加工工程が複雑になるといった問題がある。
【０００９】
特許文献３では、紫外線硬化と嫌気性硬化を兼ね備えた接着剤を使用して、接着剤を軸部に流し込み、初めに紫外線を照射してフィレットを形成させて固定化してから本硬化を行っている。提案の方法を用いても、紫外線照射する前に接着剤が流れ出してしまうと軸部に付着した接着剤が軸の形状を変形させ、不良部品となってしまうことがある。また、紫外線照射と、加熱硬化の２回硬化工程を行わなければならず製造工程が複雑になるといった問題がある。
【００１０】
本発明は前記従来の課題に鑑み、軸への接着剤の流れ出しが発生せず、部品を洗浄する工程が無く、部品構造を複雑にすることが無く、熱硬化の１回の硬化工程でローターと軸を固定できる簡素な工程で製造でき、更に、接着剤が不要な部位に付着した場合も視認性良く接着剤を確認できる不良部品出荷を防止できる時計ローター用接着剤組成物およびこれを用いた時計用ローターを提供することにある。
【課題を解決するための手段】
【００１１】
本発明の時計ローター用接着剤は、主剤としてビスフェノールＦ型ジグリシジルエーテルと、１，３−ビス（ヒドラジノカルボエチル）−５−イソプロピルヒダントインと、カーボンブラックと、フュームドシリカとからなることを特徴とし、または、更に2−エチル−４−メチルイミダゾールを含有することを特徴とする。
または、１，３−ビス（ヒドラジノカルボエチル）−５−イソプロピルヒダントインの添加量が、ビスフェノールF型ジグリシジルエーテルに対し、３５ｐｈｒ以上４５ｐｈｒ以下であることを特徴とし、または、カーボンブラックの量が、時計ローター用接着剤全量に対して１．０ｗｔ％以上２．５ｗｔ％以下で含有していることを特徴とし、または、フュームドシリカの量が、時計ローター用接着剤全量に対して０．５ｗｔ％以上１．５ｗｔ％以下であることを特徴とする。
また、本発明の時計ローターの製造方法は、本発明の時計ローター用接着剤組成物をローター磁石１と、ローター軸の受け皿２−ａに挟まれた接着部位３の部分に少量の接着剤を塗布してはめ込み加熱硬化により接着し製造することを特徴とする。
また、本発明の時計ローターは、少なくともローター磁石とローター軸からなる時計用ローターにおいて、本発明の時計ローター用接着剤組成物を用いたとことを特徴とする。
【発明の効果】
【００１２】
本発明によれば、軸への接着剤の流れ出しが発生せず、部品を洗浄する工程が無く、部品構造を複雑にすることが無く、熱硬化の１回の硬化工程でローターと軸を固定できる簡素な工程で製造でき、更に、接着剤が不要な部位に付着した場合も視認性良く接着剤を確認できる不良部品出荷を防止できる時計ローター用接着剤組成物およびこれを用いた時計用ローターを提供することができる。
【図面の簡単な説明】
【００１３】
【図１】本発明の時計ローターの断面図である。
【発明を実施するための形態】
【００１４】
以下、実施例と共に本発明を詳しく説明するが、本発明は実施例だけに限定されるものではない。
【００１５】
本発明の時計ローター用接着剤組成物は、主剤としてビスフェノールＦ型ジグリシジルエーテルと、１，３−ビス（ヒドラジノカルボエチル）−５−イソプロピルヒダントインと、カーボンブラックと、フュームドシリカとからなり、または、更に2−エチル−４−メチルイミダゾールからなる。
【００１６】
本材料の主剤としては、ビスフェノールＦ型ジグリシジルエーテルを用いる。
分子内にエポキシ基を含有するモノマーとしては、常温で固体のエポキシ樹脂や、液状のエポキシ樹脂がある。時計用ローターの接着による製造性を考慮すると、塗布性、容器からの移し変えの面から常温で液体のエポキシ樹脂が最も好ましい。
液状のエポキシ樹脂としては、大別してアルキル鎖にエポキシ基が付いているエポキシ樹脂と、芳香族環を含有しているエポキシ樹脂がある。時計は、設置固定して使用するテレビの様な使用方法とは異なり、車中や砂浜等でも使用されるケースが想定されるため、特に耐熱性に考慮する必要がある。このため分子内には芳香族環があり耐熱性を高める構造を有するエポキシ樹脂が好適である。
【００１７】
また、時計部品はその硬化体がメンテナンス時に洗浄されることがあるため、耐薬品性が必要である。エポキシ基を有するエポキシ樹脂にはグリシジルアミンや、グリシジルエーテルがあるが、耐薬品性を高めるためにはエーテル結合を有するグリシジルエーテルが有利である。
一方、時計ローター用接着剤は２つの金属部品を固定する役割を担うことから、分子内に水酸基等の極性を有する基があることが望まれる。エポキシ樹脂に対してこれを硬化させるために用いる硬化剤にアミノ基（N-H結合）を有する化合物（例えば、１，３−ビス（ヒドラジノカルボエチル）−５−イソプロピルヒダントイン）を反応させた場合には、エポキシ基とアミノ基が反応するときに水酸基を生成しながら−C−N−結合を生成するので接着力の面から見て有利である。また、本発明の時計ローター用接着剤に使用するビスフェノールF型ジグリシジルエーテルは、原料のビスフェノールFとエピクロルヒドリンを反応させて得られるが、生成したグリシジルエーテルのエポキシ基とエピクロルヒドリンが反応して水酸基を生成する成分も含まれることから、接着力向上には更に有利になる。また、併せてビスフェノールF型ジグリシジルエーテルは、分子の対称性が高く、強靭性や耐熱性がよい特性を有している。
【００１８】
また、エポキシ基の硬化反応は重付加反応又は開環重合なので他の熱硬化樹脂に比べ硬化収縮率が少なく、精度を要求される時計用ローターを製造する場合には有利である。
グリシジルエーテルを形成するエーテル結合は、化学的に自由回転を適度に有しているため、製品になった場合に若干の可とう性を示すことから、クラックなどが入り難く、時計としての信頼性を高めることになる。
【００１９】
ビスフェノール型のジグリシジルエーテルとしては、ビスフェノールA型や、ビスフェノールAD型や、ビスフェノールS型なども考えられるが、低粘度でハンドリングが良く安
定であって、しかも安価なエポキシ樹脂成分としてはビスフェノールF型ジグリシジルエーテルが最も優れている。例えば液状ビスフェノールA型ジグリシジルエーテルの粘度は２５℃で１２０から１５０Pであるのに対し、ビスフェノールF型ジグリシジルエーテルの粘度は２５℃で１５から６０Pであり、構造は似ているものの粘度面ではビスフェノールF型ジグリシジルエーテルが大変有利である。また、本発明に用いるビスフェノールF型ジグリシジルエーテルのエポキシ当量は１６０から１７５（ｇ／ｅｑ）である。
【００２０】
エポキシ基と反応する硬化剤としては、アミン系、酸無水物系、ジシアンジアミドなどの硬化剤がある。この中で、硬化速度が早く短時間硬化ができる硬化剤はアミン系硬化剤である。
硬化剤の性状としては、硬化速度が早い液状のアミンを混合したのでは混合した時点から反応が開始されるため、ポットライフが短くなるといった現象が発生する。このため、硬化剤は常温で固体のものを用いてこれを時計ローター用接着剤中に分散させて保存性を確保する方法が考えられる。この様な硬化剤としては、エポキシアミンアダクトタイプや、固体のイミダゾール、ジシアンジアミドなどがある。
【００２１】
本発明の時計の製造工程は、クリーンルームで生産されている。このため、粉塵等の持込は避けなければならない。一方、接着剤に粉体の硬化剤を用いた場合、接着剤を製造した時に付着した硬化剤（容器の外部などに付着したもの）が製造現場に持ち込まれる恐れが出てくる。このため、水拭き等の簡便な方法で粉体を除去できる硬化剤が好適である。本発明のシール剤に使用する１，３−ビス（ヒドラジノカルボエチル）−５−イソプロピルヒダントインは常温で固体であるが、水に容易に溶け、洗浄性に富む（エポキシアミンアダクトタイプなどは水溶性で無く、アルコールにも不溶であった。）。また、接着力も強く、１分子中に複数のＮ−Ｈ結合を有し、架橋密度が高くなり、耐熱性、耐溶剤性（耐液晶性）に優れる時計ローター用接着剤に適した物性を有する。この特性を有することから本発明の時計ローター用接着剤の硬化剤として含有している。
【００２２】
本発明の時計ローター用接着剤はフュームドシリカを含有している。主剤が液体で、硬化剤が固体の場合、加熱硬化中に比重の違いから分離し、微視的に硬化反応が不均一になることがある。フュームドシリカを接着剤中に混和させることで接着剤にチキソ性が生まれ、その結果、接着剤中の液体成分が加温により低粘度化しても、固形成分が移動分離し難くなり不均一硬化反応を防止できる。時計ローターは、精密部品で、時計の中に組み込まれる部品であるので、不均一硬化により未硬化部分が存在すると、未硬化の液状物質が経時的に気化して他の部品を汚染する。このため、時計ローター用接着剤にはフュームドシリカを含有する。
【００２３】
本発明の時計ローター用接着剤はカーボンブラックを含有している。目的は視認性を効果的に上げるためである。嫌気性接着剤や紫外線硬化性を有する接着剤は、一般的に透明のものが多い。特に紫外線硬化性を有する接着剤は、光透過性を確保する目的から透明性のもが多い。この様な接着剤では、顕微鏡で確認しないと歯車の有無も確認できないような時計用の小さな部品では、肉眼で付着の有無を確認することは困難である。そこで、本発明の時計ローター用接着剤は、黒色化して視認性を上げている。一滴、目的とした場所に接着剤が付着していても黒いのですぐにわかり、接着剤の付着による部品不良を防止することができる。
【００２４】
本発明の時計ローター用接着剤は、硬化促進剤として2−エチル−４−メチルイミダゾールを含有しても良い。イミダゾール誘導体は、エポキシ樹脂の硬化剤や、促進剤として使用される。イミダゾールは、固体のものが多いが、本発明の時計ローター用接着剤では常温で液化する2−エチル−４−メチルイミダゾールを採用している。この化合物は、ビスフェノールF型ジグリシジルエーテルに溶解し均一化する。この結果、加熱硬化をした
ときに不均一に未硬化部分が発生することが無く、全体を完全に硬化する事ができる効果がある。
【００２５】
以上の構成の接着剤は適度な粘性を有しており、塗布したときに流れ出さない性質を有している。また、本発明の時計ローター用接着剤は接着力が高く、流れ出すような量を塗布する必要が無く、僅かな量の接着剤でローター磁石とローター軸とを固定することができるため、物理的にはみ出しが無く洗浄も必要としない。
【００２６】
本発明の１，３−ビス（ヒドラジノカルボエチル）−５−イソプロピルヒダントインの添加量は、ビスフェノールF型ジグリシジルエーテルに対し、３５ｐｈｒ以上４５ｐｈｒ以下であることが好ましい。３５ｐｈｒ未満であると硬化時間が長いまたは、未硬化になるなどして使用に耐えない。また４５ｐｈｒを越えて添加すると粘度が高くなりすぎ、部品に適量を塗布する時の作業性が低下して使用に耐えない。この結果、３５ｐｈｒ以上４５ｐｈｒ以下の量が最適な量である。
【００２７】
カーボンブラックの量は、視認性が確保できれば良いが、本発明の時計ローター用接着剤は全量に対して１．０ｗｔ％以上２．５ｗｔ％以下で含有している。
１．０ｗｔ％未満であると、視認性が低下し、部品上の接着剤を確認しにくくなり、逆に多すぎると効果が高まらないため、適切な量としては、全量に対して１．０ｗｔ％以上２．５ｗｔ％以下が好ましい。
【００２８】
フュームドシリカの量は、時計ローター用接着剤全量に対して０．５ｗｔ％以上１．５ｗｔ％以下であることが望ましい。
０．５ｗｔ％未満であると、チキソ性発現の効果が低下し、逆に多すぎると接着剤の粘度が上昇し作業性が低下して使用に耐えない。このため、適切な量としては、全量に対して０．５ｗｔ％以上１．５ｗｔ％以下が好ましい。
【００２９】
2−エチル−４−メチルイミダゾールの量は、時計ローター用接着剤全量に対して０．６ｗｔ％以下であることが好ましい。更に好ましくは０．３ｗｔ％以下である。
０．６ｗｔ％を超えて添加すると、５日間の保存安定性があり、０．３ｗｔ％の場合は７日間の保存安定性がある。この期間を超えると、接着剤の粘度が上昇して実使用上問題がある。
【００３０】
本発明の時計ローター用接着剤を用いて、ローター磁石とローター軸を接着し、時計ローターを得るためには、ローター磁石とローター軸が接する面に接着剤を塗布し、これを固定しながら接着することで時計ローター部品を得ることができる。
具体的には、図１に本発明の時計ローターの断面図を示す。ローター磁石１は中心に穴の開いた形状の円筒形をしている。また、ローター軸２には、時計ローターが回転する時にガイドとなる軸が具備されている他、ローター磁石を受けるための受け皿２−ａが具備されている。完成品の時計ローターを得るには、ローター磁石１と、ローター軸の受け皿２−ａに挟まれた接着部位３の部分に少量の接着剤を塗布してはめ込み加熱硬化により接着し、時計ローターを得る。
【００３１】
（実施例）
（A）ビスフェノールF型ジグリシジルエーテル（エポキシ当量は１６０から１７５（ｇ／ｅｑ）で２５℃の粘度が１５から６０P）と、（Ｂ）１，３−ビス（ヒドラジノカルボエチル）−５−イソプロピルヒダントインと、（Ｃ）カーボンブラックと、（Ｄ）フュームドシリカと、（Ｅ）2−エチル−４−メチルイミダゾールを用意した。
【００３２】
（Ａ）に対して（Ｂ）を１０ｐｈｒ、３５ｐｈｒ、４０ｐｈｒ、４５ｐｈｒ、５５ｐｈ
ｒ混合したものに、それぞれ（Ｃ）カーボンブラックを全量の２ｗｔ％と、（Ｄ）フュームドシリカを全量の１ｗｔ％になるように混合し、ローター用接着剤を得た。
これを図示したローター磁石１と、ローター軸の受け皿２−ａに挟まれた接着部位３の部分に少量の接着剤を塗布してはめ込み加熱硬化（１２０℃６０分）により接着し、時計ローターを作成した。
この結果、接着力は１０ｐｈｒの場合は、固定力が５Ｎ以下で、接着剤の硬度も低く使用できる時計ローターを得ることはできなかった。３５ｐｈｒから４５ｐｈｒの場合は、固定力が７から８Ｎあり、規格値である５Ｎを上回り、時計に使用可能な時計ローターを得ることができた。また、接着剤のはみ出しを確認したところいずれの場合もはみ出しはなかった。５５ｐｈｒの場合は、接着剤の粘度が高まり、作業性が悪く適量を塗布することができず時計ローターを作成することができなかった。
以上のことから、１，３−ビス（ヒドラジノカルボエチル）−５−イソプロピルヒダントインの添加量は、ビスフェノールF型ジグリシジルエーテルに対し、３５ｐｈｒ以上４５ｐｈｒ以下であることが好ましいことが判った。
【００３３】
（Ａ）に対して（Ｂ）を４０ｐｈｒ混合したものに、（Ｄ）フュームドシリカを全量の１ｗｔ％と、（Ｃ）カーボンブラックを全量の０．１、１．０、２．０、２．５、５．０ｗｔ％になるようにそれぞれ混合し、ローター用接着剤を得た。
つぎにこの接着剤を、ローター磁石の上面に付着させ１２０℃６０分で硬化させ、視認性を確認した。この結果、０．１ｗｔ％の場合は視認性に劣り、接着剤の有無を判断することが難しかったが、１．０ｗｔ％以上の場合はいずれの場合も視認性が良く接着剤のはみ出しがあった場合に、不良判断を容易に行えることがわかった。しかし、２．５ｗｔ％と５．０ｗｔ％の視認性はほとんど変わらず同等であった。
以上の結果から、カーボンブラックの量は、全量に対して１．０ｗｔ％以上２．５ｗｔ％以下で含有していることが好ましいことが判った。
【００３４】
（Ａ）に対して（Ｂ）を４０ｐｈｒ混合したものに、（Ｃ）カーボンブラックを全量の２．０ｗｔ％と、（Ｄ）フュームドシリカを全量の０．１、０．５、１．０、１．５、３．０ｗｔ％になるようにそれぞれ混合し、ローター用接着剤を得た。
これを図示したローター磁石１と、ローター軸の受け皿２−ａに挟まれた接着部位３の部分に少量の接着剤を塗布してはめ込み加熱硬化（１２０℃６０分）により接着し、時計ローターを作成した。
得られた時計ローターを分解して顕微鏡により硬化状態を観察したところ、０．１ｗｔ％の場合は、均一硬化性が接着部位内に一部観察された。０．５以上１．５ｗｔ％以下の場合はいずれの場合も均一に硬化しており、強度も５Ｎ以上の７から８Ｎであり、はみ出しも無く良好な時計ローターを得ることができた。
以上のことから、フュームドシリカの量は、時計ローター用接着剤全量に対して０．５ｗｔ％以上１．５ｗｔ％以下であることが好ましいことが判った。
【００３５】
（Ａ）に対して（Ｂ）を４０ｐｈｒ混合したものに、（Ｃ）カーボンブラックを全量の２．０ｗｔ％と、（Ｄ）フュームドシリカを全量の１．０ｗｔ％と、（Ｅ）2−エチル−４−メチルイミダゾールを全量の０、０．３、０．６、０．９ｗｔ％になるようにそれぞれ混合し、ローター用接着剤を得た。
これを図示したローター磁石１と、ローター軸の受け皿２−ａに挟まれた接着部位３の部分に少量の接着剤を塗布してはめ込み加熱硬化（１２０℃５０分）により接着し、時計ローターを作成した。
この結果、接着力は、０ｗｔ％の時は８Ｎ、０．３ｗｔ％の時は１０Ｎ、０．６ｗｔ％の時は１１Ｎ、０．９ｗｔ％の時は１６Ｎの接着力の結果を得た。
また、この接着剤を作業現場に放置してポットライフを測定したところ、７日間の２５℃付近の室温条件では、０．６ｗｔ％、０．９ｗｔ％の接着剤が粘度上昇し使用できない状
態となった。しかし、０．３ｗｔ％以下の場合は粘度上昇はほとんど観察されず良好に使用できることがわかった。また、０．６ｗｔ％では、５日間放置までの場合には粘度上昇が少なく、５日以内であれば良好に使用できることがわかった。また、（Ｅ）を添加することで接着強度が上昇し、部品性能が高まる効果があることが判った。
以上のことから、2−エチル−４−メチルイミダゾールの量は、時計ローター用接着剤全量に対して０．６ｗｔ％以下、更に好ましくは０．３ｗｔ％以下であることが判った。
【符号の説明】
【００３６】
１  ローター磁石
２  ローター軸
２−ａ  受け皿
３  接着部位
【図１】
2013142575.tif 000003